【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
磁性流体に使用される金属粉末であって、
飽和磁束密度が０．６Ｔ以上であり、かつ保磁力が５Ｏｅ以下であるＦｅ系アモルファス金属で構成され、
前記金属粉末の短径をＳ［μｍ］とし、長径をＬ［μｍ］としたとき、Ｓ／Ｌで定義される前記金属粉末のアスペクト比の平均値は、０．４〜１であることを特徴とする磁性流体用金属粉末。
【請求項２】
前記Ｆｅ系アモルファス金属は、その構成成分として、Ｂ（ホウ素）、Ｃ（炭素）、Ｓｉ（ケイ素）およびＣｒ（クロム）のうちの少なくとも１種を含むものである請求項１に記載の磁性流体用金属粉末。
【請求項３】
前記Ｆｅ系アモルファス金属は、Ｆｅを主成分とし、Ｓｉを４〜９ｗｔ％の含有率で含み、Ｂを１〜５ｗｔ％の含有率で含むものである請求項１または２に記載の磁性流体用金属粉末。
【請求項４】
前記金属粉末の平均粒径は、０．１〜２５μｍである請求項１ないし３のいずれかに記載の磁性流体用金属粉末。
【請求項５】
前記金属粉末は、アトマイズ法により製造されたものである請求項１ないし４のいずれかに記載の磁性流体用金属粉末。
【手続補正２】
【補正対象書類名】明細書
【補正対象項目名】発明の名称
【補正方法】変更
【補正の内容】
【発明の名称】磁性流体用金属粉末
【手続補正３】
【補正対象書類名】明細書
【補正対象項目名】０００１
【補正方法】変更
【補正の内容】
【０００１】
本発明は、磁性流体用金属粉末に関するものである。
【手続補正４】
【補正対象書類名】明細書
【補正対象項目名】０００８
【補正方法】変更
【補正の内容】
【０００８】
本発明の目的は、磁界がないときに磁性粒子同士の凝集が確実に防止されるとともに、流体特性の長期安定性に優れ、かつ、外部磁界に対する流体特性の変化の応答性に優れた磁性流体に用いられる磁性流体用金属粉末を提供することにある。
【手続補正５】
【補正対象書類名】明細書
【補正対象項目名】０００９
【補正方法】変更
【補正の内容】
【０００９】
上記目的は、下記の本発明により達成される。
本発明の磁性流体用金属粉末は、磁性流体に使用される金属粉末であって、
飽和磁束密度が０．６Ｔ以上であり、かつ保磁力が５Ｏｅ以下であるＦｅ系アモルファス金属で構成され、
前記金属粉末の短径をＳ［μｍ］とし、長径をＬ［μｍ］としたとき、Ｓ／Ｌで定義される前記金属粉末のアスペクト比の平均値は、０．４〜１であることを特徴とする。
これにより、磁界がないときに金属粉末同士の凝集が確実に防止されるとともに、流体特性の長期安定性に優れ、かつ、外部磁界に対する流体特性の変化の応答性に優れた磁性流体用金属粉末が得られる。
また、これにより、金属粉末の形状が比較的球形に近くなるので、形状作用によって、より破壊・欠損し難くなる。このため、耐久性に優れた磁性流体用金属粉末が得られる。
また、これにより、磁性流体用金属粉末は、磁界がないときに凝集が確実に防止されるものとなる。
また、これにより、外部磁界の変化に対して、流体特性の変化の応答性に優れた磁性流体用金属粉末が得られる。
【手続補正６】
【補正対象書類名】明細書
【補正対象項目名】００１０
【補正方法】変更
【補正の内容】
【００１０】
本発明の磁性流体用金属粉末では、前記Ｆｅ系アモルファス金属は、その構成成分として、Ｂ（ホウ素）、Ｃ（炭素）、Ｓｉ（ケイ素）およびＣｒ（クロム）のうちの少なくとも１種を含むものであることが好ましい。
これにより、Ｆｅ系アモルファス金属は、そのアモルファス金属としての安定性が向上する。
【手続補正７】
【補正対象書類名】明細書
【補正対象項目名】００１１
【補正方法】変更
【補正の内容】
【００１１】
本発明の磁性流体用金属粉末では、前記Ｆｅ系アモルファス金属は、Ｆｅを主成分とし、Ｓｉを４〜９ｗｔ％の含有率で含み、Ｂを１〜５ｗｔ％の含有率で含むものであることが好ましい。
これにより、Ｆｅ系アモルファス金属は、保磁力が特に小さく、かつ、飽和磁束密度が特に大きいものとなる。このため、かかるアモルファス金属で構成された磁性粒子用金属粉末を含む磁性流体では、磁界がないときに磁性粒子用金属粉末同士の凝集が確実に防止されるとともに、外部から付与された磁界に応じた、磁性流体の流体特性の変化の応答性を高めることができる。
【手続補正８】
【補正対象書類名】明細書
【補正対象項目名】００１２
【補正方法】変更
【補正の内容】
【００１２】
本発明の磁性流体用金属粉末では、前記金属粉末の平均粒径は、０．１〜２５μｍであることが好ましい。
これにより、磁性流体において、流体特性の最適化を図ることができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
本発明の磁性流体用金属粉末では、前記金属粉末は、アトマイズ法により製造されたものであることが好ましい。
これにより、より球形に近い磁性粒子用金属粉末が得られる。
本発明の磁性流体は、表面を界面活性剤で覆われた磁性粒子と、
該磁性粒子を分散させる液相分散媒とを有し、
前記磁性粒子が、Ｆｅ系アモルファス金属で構成されていることを特徴とする。
これにより、磁界がないときに磁性粒子同士の凝集が確実に防止されるとともに、流体特性の長期安定性に優れ、かつ、外部磁界に対する流体特性の変化の応答性に優れた磁性流体が得られる。
本発明の磁性流体では、当該磁性流体における前記磁性粒子の含有率は、５０〜９５ｗｔ％であることが好ましい。
これにより、流動性に優れるとともに、外部磁界の変化に対して十分な応答性を示す磁性流体が得られる。
【手続補正１１】
【補正対象書類名】明細書
【補正対象項目名】００１８
【補正方法】変更
【補正の内容】
【００１８】
以下、本発明の磁性流体用金属粉末、磁性流体およびダンパーについて、添付図面を参照しつつ詳細に説明する。
［ダンパー］
まず、本発明の磁性流体について説明する前に、本発明のダンパーについて説明する。
図１は、本発明のダンパーの実施形態を示す縦断面図、図２は、図１に示すダンパーの一部を拡大して示す部分拡大図、図３および図４は、図１に示すダンパーの動作を説明するための図である。なお、以下の説明では、図１ないし図４中の上側を「上」、下側を「下」と言う。
【手続補正１２】
【補正対象書類名】明細書
【補正対象項目名】００４２
【補正方法】変更
【補正の内容】
【００４２】
［磁性流体］
次に、以上のようなダンパー１に用いることができる磁性流体（本発明の磁性流体）１０について説明する。
本発明の磁性流体は、表面を界面活性剤で覆われた磁性粒子（本発明の磁性流体用金属粉末）と、この磁性粒子を分散させる液相分散媒とを有している。このうち、磁性粒子は、Ｆｅ系のアモルファス金属材料で構成されたものである。
【手続補正１３】
【補正対象書類名】明細書
【補正対象項目名】００６２
【補正方法】変更
【補正の内容】
【００６２】
このような磁性流体における磁性粒子の含有率は、５０〜９５ｗｔ％程度であるのが好ましく、６０〜９０ｗｔ％程度であるのがより好ましい。これにより、流動性に優れるとともに、外部磁界の変化に対して十分な応答性を示す磁性流体が得られる。
以上、本発明の磁性流体用金属粉末、磁性流体およびダンパーについて、好適な実施形態に基づいて説明したが、本発明はこれに限定されるものではない。
例えば、本発明の磁性流体は、前述したダンパーに用いられる他、回転軸のシール部材、スピーカー、センサ等にも用いることができる。